(57)【要約】本発明は、      ・  生理学的に許容される媒体；および      ・  各粒子が、該媒体に不溶であるコアを含み、該媒体に可溶なポリマー鎖が、該コアの表面から、特にグラフト化により、延びている単分散粒子、但し該単分散粒子は、該組成物が施与される表面上に単分散粒子の規則正しい格子を形成するのに適している、を含む化粧料組成物に関する。 【選択図】なし【特許請求の範囲】
【請求項１】
・  生理学的に許容される媒体；および
・  各粒子が、該媒体に不溶であるコアを含み、該媒体に可溶なポリマー鎖が、該コアの表面から、特にグラフト化により、延びている単分散粒子、但し該単分散粒子は、該組成物が施与される表面上に単分散粒子の規則正しい格子を形成するのに適している、
を含む化粧料組成物。
【請求項２】
単分散粒子のコアが有機化合物を含む、請求項１に記載の組成物。
【請求項３】
コアが、スチレン又はアクリレートに基づくポリマー又はコポリマーから選択されたポリマーを含む、請求項２に記載の組成物。
【請求項４】
単分散粒子のコアが、無機化合物を含む、請求項１に記載の組成物。
【請求項５】
コアがシリカを含む、請求項4に記載の組成物。
【請求項６】
ポリマー鎖が、アクリルポリマー；アクリル酸又はメタクリル酸に基づくポリマー、イソボルニルアクリレート又はイソボルニルメタクリレート、イソブチルアクリレート又はイソブチルメタクリレート、メチルメタクリレート；スチレンポリマー；スチレン/アクリルコポリマー，スチレンとマレイン酸とのコポリマー、又はスチレンとエチレン-ポリプロピレンとのコポリマーおよびその他のスチレンに基づくコポリマー；シリコーン又はアクリルシリコーンポリマー；ポリ（N-イソプロピルアクリルアミド）およびその他のポリアクリルアミドから選択される、請求項１に記載の組成物。
【請求項７】
ポリマー鎖の数平均分子量が1000〜1,000,000の範囲である、請求項１〜６のいずれか1項に記載の組成物。
【請求項８】
ポリマー鎖が、カルボン酸、アミン、アミド、およびチオールから選択された少なくとも1の化学官能基を含む、請求項１〜７のいずれか１項に記載の組成物。
【請求項９】
組成物が施与され、乾燥された後に、粒子の平均粒径が50 nm〜800 nm, 好ましくは 100 nm〜500 nmの範囲である、請求項１〜８のいずれか１項に記載の組成物。
【請求項１０】
溶液における単分散粒子の平均流体力学径が100 nm〜2 μmの範囲である、請求項１〜９のいずれか１項に記載の組成物。
【請求項１１】
単分散粒子を含む媒体が水性であり、単分散粒子が水性相に含まれている、請求項１〜１０のいずれか１項に記載の組成物。
【請求項１２】
単分散粒子のコアが中空である、請求項１〜１１のいずれか１項に記載の組成物。
【請求項１３】
媒体が単分散粒子以外の粒子を含む、請求項１〜１２のいずれか１項に記載の組成物。
【請求項１４】
上記他の粒子が、乾燥後の単分散粒子より大きい粒子を含む、請求項１３に記載の組成物。
【請求項１５】
該より大きい粒子が効果顔料から選択される、請求項１４に記載の組成物。 
【請求項１６】
フィルム形成性ポリマーを含む、請求項１〜１５のいずれか１項に記載の組成物。 
【請求項１７】
単分散粒子の重量百分率が１〜７０％の範囲である、請求項１〜１６のいずれか１項に記載の組成物。 
【請求項１８】
メイクアップされるべき表面に請求項１〜１７のいずれか１項に記載の化粧料組成物を施与することからなる工程を含む、メイクアップを施与する方法。
【発明の詳細な説明】
【技術分野】
【０００１】
本発明は、化粧料組成物に関し、さらに詳細には、ケラチン物質、特に皮膚、唇、爪、まつ毛および毛髪をメイクアップするための組成物に関する。 
【背景技術】
【０００２】
メイクアップ組成物に顔料および着色料を使用することは知られている。
【０００３】
そのような顔料および着色料の使用は、それにもかかわらず、困難を生じ得る。
【０００４】
すなわち、顔料および着色料は、紫外線放射に対して比較的乏しい耐性を示し、かつ光中で損じ得る。
【０００５】
さらに、吸収現象によって色が提供されるとき、生じた着色は、望まれるよりあまり鮮明でなく、かつ明るくない。
【０００６】
結局、化粧料において使用するのに適当な顔料および着色料の選択は、不十分であることがわかる。
【０００７】
顔料および着色料はまた、処方物に制約を課し得る。
【０００８】
ゴニオクロマティック効果を得るために、干渉顔料を使用することが知られている。それにもかかわらず、それらは、製造するのが比較的複雑で、かつ高価である。
【０００９】
処方物に存在するゴニオクロマティック効果はまた、特に国際公開WO 00/47167号に教示されているように、単分散粒子の規則正しい格子によって提供され得る。
【００１０】
その公報の相対的な時期にかかわらず、出願人が認識する限りでは、ケラチン物質に施与された後単分散粒子の規則正しい格子を使用することによって、消費者に受け入れ可能である持続期間、鮮明で明るい着色を得ることを可能にするいかなる化粧料も、目下市場になお存在しない。
【００１１】
出願人の会社の名義の公開公報WO02/056854号は、水性分散物中に少なくとも１種の水溶性(hydrosoluble)湿潤剤および単分散粒子を含む局所施与のための真珠光沢組成物であって、それらの粒子が、50〜300ナノメートル(nm)の範囲にある数平均粒径を有し、それらの粒子の量が組成物の全重量に対して少なくとも３重量％を構成する組成物を開示する。
【００１２】
国際公開WO05/018566号は、皮膚に施与するための局所系であって、親水性相中にコロイド結晶格子を含み、かつオイルを含む少なくとも１種の相を含む局所系を開示する。
【発明の開示】
【発明が解決しようとする課題】
【００１３】
概要
単分散粒子の少なくとも１つの規則正しい格子、そのような格子は時には「光子結晶」と称される、を用いて、色が生成されることを可能にし、又は紫外線(ＵＶ)若しくは赤外（ＩＲ）が吸収されることを可能にする新規な組成物から恩恵を受ける必要が存在する。
【課題を解決するための手段】
【００１４】
本発明は、
・  生理学的に許容される媒体；および
・  各粒子が該媒体に不溶であるコアを含み、該媒体に可溶なポリマー鎖が、該コアの表面から、特にグラフト化により、延びている単分散粒子
を含む化粧料組成物を提供する。共に、該ポリマー鎖は「殻（husk)」ともまたいう。
【００１５】
そのような「毛状」粒子は、静電相互作用だけでなく、排除体積タイプの立体相互作用によってもまた、媒体中で安定化されることができる。
【００１６】
ポリマー鎖によって提供されるさらなる安定化および体積は、不安定化又は粒子の凝集の危険なしに、他の成分、特に粒状成分、を組成物に組み込むことを容易にする。これらの他の成分は、例えば着色剤、特により大きな粒子、例えば少なくとも1種の効果顔料、又は例えば組成物の外観、またはそれで覆われた基体の外観を変更することを意図された充填剤、又は例えば処方物の粘度を濃くすること又は例えば堆積物の保持を改善することを意図されたポリマーでさえあってもよい。
【００１７】
ポリマー鎖は、ケラチン物質を統合するのに適当な、かつ覆われた基体上での組成物の接着を改善するために適当な、化学的官能基（カルボン酸、アミン、アミド、チオール、…）を含むことができるグラフトされたポリマー鎖を含むことができる。
【００１８】
ポリマー鎖はまた、ケラチン物質への施与後に粒子の格子の保持を改善することができる。
【００１９】
そのように望むのなら、本発明は、いかなる着色料または顔料も含まず、色は単分散粒子の規則正しい格子によって生成される化粧料組成物を提供することを可能にする。
本発明は、最初は無色である組成物を施与した後に着色された堆積物を形成することをもまた可能にする。
【００２０】
本発明はまた、外部の刺激、例えば温度、湿度または紫外線放射に敏感な着色された堆積物を生成することを可能にする。
【００２１】
そのような刺激は、格子の粒子間の距離に影響を及ぼし、かくして、色を変更することができる。
【００２２】
粒子間の距離は、例えば外部刺激の影響下で粒子の粒径を変えるか、および／または実質的に一定粒径の粒子間の距離を変えることによって、例えばそれらの間の反発力を変えるか、および／または粒子間に存在する少なくとも１種の化合物の大きさを変えることによって、変更されることができる。媒体の屈折率は、外部刺激、例えば温度の影響下で任意的に変化し得る。
【００２３】
本発明は、適切な場合には、組成物が乾燥した度合いの関数として変化する色を有する堆積物を生成することを可能することもできる。
【００２４】
本発明は、広い範囲にわたって耐久性があり、明るい色を得ることを可能する。 
【００２５】
毛状単分散粒子
「毛状単分散粒子」という語は、本発明において、施与及び乾燥の後に、30％以下、よりよくは15％以下である変動係数CVを示す平均粒径の粒子を示すために使用される。
【００２６】
変動係数CVは、関係：
CV=s／D
（ここでsは粒子の粒度分布の標準偏差であり、Dはその平均粒径である）
によって定義される。
【００２７】
基体上への施与及び乾燥後の粒子の平均粒径Dおよび標準偏差sは、走査電子顕微鏡、例えば供給業者ヒタチ(Hitachi)からのS-4500と照会される顕微鏡の助けを借りて得られる画像を分析することによって、250個の粒子にて測定することができる。画像分析ソフトウエア、例えば供給業者ミタニ社(Mitani Corporation)により販売されているWinroof（商標）ソフトウエアが、測定を容易にするために使用することができる。
【００２８】
毛状単分散粒子の変動係数は、好ましくは10%以下、よりよくは7％以下、なおよりよくは5％以下であり、例えば実質的に約3.5％である。粒径の小さい分散が、形成される緻密な結晶格子の質に関して好ましく、かくして、鮮明でかつ光沢のある色を得ることに関して好ましくあり得る。
【００２９】
毛状単分散粒子の平均粒径Dは一般に、50〜800nmの範囲、よりよくは50〜500nmの範囲、または150〜450nmにあり得る。あるいは、例えば得られるべき色および周囲媒体の関数として選択される。
【００３０】
平均流体力学的径により決定された、溶液中の単分散粒子の寸法は、100 nm〜2マイクロメートル(μｍ）の範囲であり得る。平均流体力学的径は、光の動的拡散により測定される。試料が水晶でできたセルに入れられ、レーザーにより照明される。次に、自己相関関数が、90°の検出角において測定される。次に、平均流体力学的径が、体積による直径（diameters by volume）のゴーシアン分布（Gaussian distribution)から計算される。例えば、供給業者パーティクルサイジングシステム（Particle Sizing System）（サンタバーバラ）により販売されているNicomp380タイプ装置が使用され得る。
【００３１】
毛状単分散粒子の含有量は、1〜70％、好ましくは5〜60％、なおよりよくは10〜50％の範囲であり得る。含有量は15％以上、又は20％以上であってもよい。 組成物において使用される粒子の濃度に依存して、乾燥後に形成される周期格子は単層または多層格子であることができ、それは緻密であるか、またはそうでないことができる。
【００３２】
各毛状粒子は、ポリマーを単分散コアの表面にグラフトすることにより得られ得る。グラフト化は、末端の官能基を有する、前もって重合化されたマクロモノマーからされることができる。マクロモノマーは、単分散粒子が合成された後、又は該単分散粒子が合成されている間に添加され得る。
【００３３】
ポリマー鎖は、コアの表面から重合を開始することによってもまた合成され得る。シリカコアの表面からの重合の種々の技術の総説は、ラダクリシュナン（Rhadakishnan）らにより、Soft Matter, 2, pp.386-396 (2006)において与えられる。該刊行物の内容は、参照することにより、本明細書に取り込まれる。
【００３４】
毛状粒子は、エマルジョンにおいて重合を行うために使用されるブロックポリマーからもまた得られ得る。媒体に可溶であるシーケンス及び媒体に不溶であるシーケンスからできているブロックポリマーもまた、媒体中でミセルの形態で互いに会合する毛状粒子を形成し得る。
【００３５】
毛状単分散粒子の屈折率npは、組成物が施与された後粒子の周りに広がる連続した媒体の屈折率ncとは異なり、これらの屈折率の差は、好ましくは0.02以上、よりよくは0.05以上、なおよりよくは0.1以上であり、例えば0.02〜2の範囲、特に0.05〜1の範囲にある。
【００３６】
屈折率の差np-ncが小さすぎると、所望の結果を得るために、規則正しい格子に粒子の多数の層を必要とする。屈折率の差が大きすぎると、層内の光の拡散の現象を強調し、施与後に堆積物の白色化をもたらす。
【００３７】
毛状単分散粒子の屈折率は、平均屈折率であると定義され、各成分の体積割合の関数として線形の方法で計算される。
【００３８】
毛状単分散粒子の屈折率は、媒体の屈折率以上で、例えば1.4以上であり、特に1.4〜1.7の範囲にあり得る。
【００３９】
与えられた平均粒径Dに相当する毛状単分散粒子の全ては、実質的に同じ屈折率を有することができる。
【００４０】
単分散粒子のコアは、例えば生成される色の彩度（intensity)を強くするために、および／またはケラチン物質へ施与後の組成物の白色化の現象を避けるために、着色されていてもよい、すなわち白色でなくてもよい。
【００４１】
コロイド結晶を形成するのに使用される着色された粒子の例は、公報WO 05/012961号に与えられる。
【００４２】
単分散粒子の色は、各単分散粒子を構成する物質を選択することによって提供され得る。それは、粒子による光の吸収を増加させる効果および拡散を減らす効果を有し得る。
【００４３】
毛状単分散粒子は特に、有機または無機であり、適当な場合には紫外もしくは赤外蛍光性を示してもよい少なくとも１種の顔料または着色料をコアに組み込むことができる。
【００４４】
毛状単分散粒子が無機的であるときは、例えば少なくとも１種の酸化物、特に金属酸化物、例えば以下から選択される金属酸化物を含むことができる：ケイ素；鉄；チタン；アルミニウム；クロム；亜鉛；銅；ジルコニウム；およびセリウム；ならびにそれらの混合物。単分散粒子のコアはまた、金属、特に：チタン；銀；金；アルミニウム；亜鉛；鉄；銅ならびにそれらの混合物および合金を含むことができる。シリカをベースとするコアが特に適する。
【００４５】
単分散粒子は有機化合物を含むことができるか、または完全に有機物であることができる。        .
【００４６】
毛状単分散粒子の有機コアを作るのに適当であり得る物質の中で、ポリマー、特に炭素もしくはケイ素鎖ポリマー、例えばポリスチレン(PS)、ポリメチルメタクリレート(PMMA)、ポリアクリルアミド(PAM)およびシリコーンポリマーを挙げることができる。
【００４７】
毛状単分散粒子のコアは、中空であることができる。コア内の空気または何か他の気体の存在は、粒子と周囲媒体との間の屈折率の大きい差異を得ることを可能にし、これは、回折極大の密度の点から、かくして非常に濃い着色を展開する点から、好ましい。色を失う危険および透明な組成物で終わる危険に陥ることなく、多くの不揮発性化合物が組成物中または組成物上に添加されることができる。
【００４８】
挙げられ得るポリマー又は「毛状」鎖を形成するために適切なポリマーは以下の通りである：アクリルポリマー；アクリル酸又はメタクリル酸に基づくポリマー、イソボルニルアクリレート又はメタクリレート、イソブチルアクリレート又はメタクリレート、メチルメタクリレート；スチレンポリマー；スチレンに基づくコポリマー、例えばスチレン/アクリル；スチレンとマレイン酸とのコポリマー、又はスチレンとエチレン-ポリプロピレンとのコポリマー；シリコーン又はアクリルシリコーンポリマー；ポリアクリルアミド例えばポリ（N-イソプロピルアクリルアミド）。
【００４９】
ポリマー鎖の数平均分子量は1,000〜1,000,000、好ましくは 5,000〜100,000の範囲にありえる。
【００５０】
例として、「毛状」粒子の例は、ポリマーコアについては、イシズ(Ishizu)らによる刊行物、化学と工業、57(7) (2004年)、または殻にポリメチルメタクリレートもしくはポリ（スチレンコ無水マレイン酸）ポリマーを有するシリカコアについては、オクボ(Okubo)らによる刊行物、Colloid & Polymer Science,280(3), pp. 290-295 (2002年)において与えられる。「毛状」粒子の別の例は、例えばポリNイソプロピルアクリルアミドのポリマー鎖を有するポリスチレンコアについて、ツジ(Tsuji)らによる刊行物、Langmuir, 21,pp. 2434-2437(2005年)において与えられる。
【００５１】
単分散粒子を含む媒体
本発明によれば、毛状単分散粒子は、組成物が施与される基体上に単分散粒子の規則正しい格子が形成されることを可能にする生理学的に許容される媒体中に少なくとも施与前は含まれることができる。
【００５２】
「生理学的に許容される媒体」という語は、「化粧用に許容される媒体」という語と同義であり、人のケラチン物質、特に皮膚、粘膜、爪または毛髪上に施与するのに適当な非毒性の媒体を意味するように使用される。
【００５３】
生理学的に許容される媒体は一般に、組成物が施与されるべき基体の性質に、また組成物が包装されるべき形態に適合される。
【００５４】
毛状単分散粒子は、液相に含まれることができ、該粒子のコアは該相に不溶であり、該ポリマー鎖は少なくとも部分的に該相に可溶である。
【００５５】
単分散粒子を含む媒体は、完全に液体であることができるか、または適当なら、他の粒子を含むことができる。
【００５６】
媒体は、粒子の凝集を避けるように、その施与前に媒体中に粒子を分散させるのを助長するようなやり方で、選択され得る。
【００５７】
媒体は、媒体がケラチン物質に施与された後通常のやり方で積み重なる粒子によって単分散粒子の規則正しい格子が形成され、格子は、施与前に組成物中に存在せず、例えば組成物中に含まれる溶媒が蒸発するにつれて形成するようなやり方で、選択され得る。
【００５８】
上記したように、媒体の屈折率は有利には、単分散粒子の屈折率に対して差を示し、該差の絶対値は好ましくは0.02以上であり、よりよくは0.05以上であり、特に0.05〜1の範囲にあり、なおよりよくは0.1以上である。
【００５９】
媒体は水性であることができ、毛状単分散粒子は、水性相中に含まれるのに適当である。「水性媒体」という語は、媒体の全重量に対して大きい画分の水を含む、環境温度および大気圧で液体の媒体を意味するように使用される。残りの画分は、水と混和性の生理学的に許容される有機溶媒、例えばアルコールまたはアルキレングリコールを含むかまたはそれによって構成されることができる。水性媒体中の水の重量百分率は、好ましくは30％以上、よりよくは40％以上、なおよりよくは50％以上である。
【００６０】
媒体は、単相または多相であることができ、任意的に単分散粒子以外の固体、特により小さい粒子またはより大きい粒子を含むことができる。
【００６１】
媒体は、OH結合、特にアルコール官能基を示す少なくとも１種の化合物を、例えば5％以上、または、よりよくは例えば10％以上の重量百分率で含むことができる。そのような化合物は、規則正しい格子の形成を妨げることなく、蒸発速度を落とすことができる。
【００６２】
媒体は、アルコール、例えばエタノールもしくはイソプロパノール、例えばまたは、グリコール誘導体、特にエチレングリコールもしくはプロピレングリコールを含むことができる。
【００６３】
組成物の導電率は、5〜2000マイクロジーメンス／センチメートル（μS.cm-1）の範囲、特に10〜4000μS.cm-1の範囲、または20〜400μS.cm-1の範囲にすらあり得る。
【００６４】
媒体は、透明であるか、または半透明であることができ、着色されるか、またはそうでないことができる。単分散粒子を含む媒体は、顔料または着色剤を含む必要はない。媒体の着色は、追加の着色剤の添加に相当し得る。
【００６５】
例として、媒体の色は、単分散粒子の規則正しい格子によって生じることができる色、例えば標準の入射下で観察される時に格子によって生じる色の１つに相当し得る。
【００６６】
媒体の色はまた、光の散乱を制限するように黒であることができる。
【００６７】
単分散粒子の規則正しい格子は、緑色、赤色または青色を得るのをかなり容易にし得る。色の範囲は、追加の着色剤、例えば着色料、吸収性顔料または効果顔料の、例えば0.1〜15重量％の範囲にある濃度での存在によって広げられることができる。
【００６８】
「効果顔料」という語は、とりわけ、以下に定義されるような反射粒子；真珠光沢剤；ゴニオクロマティック着色剤；または回折顔料を包含するように使用される。
【００６９】
比較的大きい粒径の顔料、例えば真珠光沢剤の存在は、顔料粒子のそばで格子の形成を妨げる必要がなく、逆に、より大きな粒子が格子のある種の転位に挿入されてくることができる場合に、単分散粒子の制限を改善することによって、そのような形成を助長することができる。
【００７０】
媒体はかくして、単分散粒子の粒径より少なくとも３倍、よりよくは5倍、なおよりよくは10倍大きい粒径を有する、より大きな粒子を含むことができる。
【００７１】
これらの大きな粒子は、非着色充填剤もしくは顔料の粒子であることができる。
【００７２】
媒体はかくして、少なくとも１種の効果顔料を含むことができる。
【００７３】
単分散粒子の存在は、ケラチン物質上への施与後に周期的な格子を得ることを可能にする。格子は、光を回折することによって着色効果を得ることを可能にし、出願人は、周期的な格子を維持しながら、効果顔料によって第２の光学効果を結合することが可能であることを見出した。これら２つの光学効果は追加的であり、顔料の存在はかくして、色の範囲を広げ、かつケラチン物質上に形成される格子によって得られる光学効果を広げることを可能にする。
【００７４】
効果顔料は、0.1〜70％の範囲、好ましくは1〜50％の範囲、さらに好ましくは5〜20％の範囲にある濃度で処方物中に存在し得る。
【００７５】
反射粒子
【００７６】
反射粒子は、肉眼に見えるハイライトを作るのに役立つことができる。
【００７７】
反射粒子は、種々の形態で存在することができる。粒子は、特に小板の形態であることができるか、または球状、特に球形であることができる。粒子は反射材料中で被覆された基体を含むことができる。
【００７８】
基体は、ガラス；金属酸化物；アルミナ；シリカ；シリケート、特にアルミノシリケートおよびボロシリケート；マイカ；合成マイカ；合成ポリマー；およびそれらの混合物から選択することができる。
【００７９】
反射材料は、金属の層または、金属化合物の層を含むことができる。
【００８０】
小板の形態で銀中で被覆されたガラスの基体を有する粒子は、供給業者日本板硝子(Nippon Sheet Glass)によりMetashineの名称の下に販売されている。
【００８１】
反射粒子の例として、例えば二酸化チタン中で被覆された合成マイカ基体を含む粒子；または、褐色の酸化鉄；酸化チタン；酸化スズ；もしくはそれらの混合物中で被覆されたガラスの粒子、例えば供給業者エンゲルハード(Engelhard)により商標Reflecks（商標）の下に販売されているものをまた挙げることができる。
【００８２】
本発明のためにまた適当であるのは、供給業者日本板硝子株式会社(Nippon Sheet Glass Co.Ltd.)により販売されているMetashine 1080Rシリーズからの顔料である。これらの顔料は、日本国特許出願公開第 2001-11340号公報においてより詳細に記載され、それらは、ルチルタイプの酸化チタン（TiO2）の層中で被覆された、65〜72％のSiO2を含むC-GLASSガラスの箔片によって構成される。これらのガラス薄片は、平均厚み1マイクロメートル（μm）および平均粒径80μmを有し、平均粒径を平均厚みで除した比80を与える。それらは、TiO2層の厚みに依存して、青、緑、黄または銀色の光輝を示す。
【００８３】
供給業者日本光研工業株式会社(Nihon Koken)によりProminenceの名称の下に販売されている、粒子の全重量の12％を示す二酸化チタン中で被覆された合成マイカ（フルオロフィロゴパイト）の基体を含む、80〜100μmの範囲にある粒径の粒子をまた挙げることができる。
【００８４】
反射粒子はまた、異なる屈折率を有する少なくとも２つの層を積み重ねることによって形成された粒子から選択することができる。そのような層は、ポリマーもしくは金属の性質を有することができ、特に、少なくとも１つのポリマー層を含むことができる。かくして、反射粒子は、多層ポリマーフィルムから誘導された粒子であることができる。そのような粒子は、特に国際公開WO 99/36477号、米国特許 US 6 299 979号およびUS 6 387 498号に記載されている。少なくとも２つのポリマー層の積み重ねを含む反射粒子は、供給業者スリーエム(SM)によりMirror Glitterの名称の下に販売されている。それらの粒子は、2,6-PEN [ポリエチレンナフタレート]の層およびポリメチルメタクリレートの層を80/20の重量比で有する。そのような粒子は、米国特許第5 825 643号に記載されている。 
【００８５】
真珠光沢剤
「真珠光沢剤」という語は、任意の形状の着色された粒子であって、光学的干渉色効果を示し、任意的に真珠光沢を示してもよいもの、特にある種の軟体動物の殻で生成されるものまたは合成されるものを意味するように使用される。
【００８６】
真珠光沢剤は、真珠光沢剤顔料、例えば：酸化鉄中で被覆されたチタンマイカ；オキシ塩化ビスマス中で被覆されたマイカ；酸化クロム中で被覆されたチタンマイカ；有機着色剤、特に先に詳述したタイプの着色剤中で被覆されたチタンマイカ；およびオキシ塩化ビスマスに基づく真珠光沢剤顔料から選択されることができる。それらはまた、その表面に重ねられた金属酸化物および／または有機着色剤物質の、少なくとも２つの連続する層を有するマイカの粒子であることができる。
【００８７】
真珠光沢剤の例として、酸化チタン；酸化鉄；天然顔料；もしくはオキシ塩化ビスマス中で被覆された天然マイカをまた挙げることができる。
【００８８】
市販の入手可能な真珠光沢剤の中で、供給業者エンゲルハード(Engelhard)により販売されているFlamenco真珠光沢剤および、供給業者メルク(Merck)により販売されているTimiron真珠光沢剤を挙げることができる。
【００８９】
ゴニオクロマティック着色剤
本発明の意味においてゴニオクロマティックである着色剤は、真珠光沢剤で遭遇するより大きい、観察角度の関数としての「カラーフロップ(color flop)」としてまた知られている色変化を示す。
【００９０】
例として、ゴニオクロマティック着色剤は、干渉多層構造および液晶着色剤から選択されることができる。
【００９１】
本発明に従い製造される組成物において使用するのに適当な対称的干渉多層顔料の例は、例えば：供給業者フレックス(Flex)からのChromaflair；供給業者バスフ(Basf)からのSicopearl；供給業者メルク(Merck)（ダルムシュタット(Darmstadt)）からのXirona顔料；供給業者資生堂(Shiseido)からのInfinite Colors顔料；および供給業者シーシーアイシー(CCIC)からのColor Relief顔料である。
【００９２】
例えばポリエチレンナフタレートおよびポリエチレンテレフタレートタイプの交互のポリマー層を含む多層構造のゴニオクロマティック着色剤を使用することがまた可能である。そのような剤は、特に国際公開WO-A-96/19347号および WO-A-99/36478号に記載されている。
【００９３】
ポリマー状多層構造を有する顔料の例として、供給業者スリーエム(３M)によりColor Glitterの名称の下に販売されているもの、または供給業者ベンチャーケミカル(Venture Chemical)によりMicro Glitter Pearlの名称の下に販売されているものを挙げることができる。
【００９４】
例として、液晶着色剤は、中間相の基（mesomorphic groups)がグラフトされたシリコーンまたはセルロースエーテルを含む。液晶ゴニオクロマティック粒子として、例えば供給業者ケニックス（Chenix）により販売されているもの、およびまた供給業者シクパ(Sicpa)によりHelicone（商標）HCの名称の下に販売されているものを使用することができる。
【００９５】
組成物はまた、分散されたゴニオクロマティック繊維を含むことができる。そのような繊維は、例えば50μm〜2mmの範囲の大きさを示し得る。ポリエチレンテレフタレートおよびナイロン-6の２層構造を有するゴニオクロマティック繊維は、供給業者テイジン(Teijin)によりMorphotexおよび Morphotoneの名称の下に販売されている。
【００９６】
回折顔料
「回折顔料」という語は、回折格子を構成する周期的図柄を有する顔料を意味するように使用される。周期的図柄間の距離は可視光の波長と同等の大きさを有するので、該顔料は光を回折し、例えば虹色効果を生じることができる。
【００９７】
そのような顔料は、供給業者ジェーディーエス  ユニフェーズ社(JDS Uniphase Corporation)からSpectraflairの名称の下に市販されていて入手可能である。
【００９８】
そのような顔料はまた、以下の特許により教示される方法を用いて製造することができる：米国特許US 6 818 051号;US 6 894 086号; および欧州特許EP 1 634 619号。それらの特許はオパールと同様の構造のシリカ粒子の三次元格子によって構成される顔料を記載する。逆オパール構造をまた得ることができ、使用できる。
【００９９】
単分散粒子の規則正しい格子が形成する媒体は、組成物が施与された後に、任意的に蒸発することができる。
【０１００】
好ましくは媒体は、揮発性溶媒を含む。「揮発性溶媒」という語は、環境温度および大気圧で皮膚と接触すると蒸発するのに適当な任意の液体を示すように本発明の意味において使用される。
【０１０１】
媒体は、特に、組成物が少なくとも10％、または少なくとも30％さえの揮発性溶媒を含むようなやり方で選択され得る。
【０１０２】
組成物のpHは、1〜11の範囲に、例えば3〜9の範囲にあり得る。格子の形成に最も適合するpHは、単分散粒子の性質に依存し得る。単分散粒子が無機物、特にシリカを含む無機物であるときは、塩基性pHが好ましい。
【０１０３】
媒体は、格子の単分散粒子間に残された空隙中に挿入されるようになることを可能にするように、単分散粒子の平均粒径の少なくとも1/2、よりよくは少なくとも1/3未満である平均粒径Dを有する、より小さい粒子を含むことができる。
【０１０４】
これらの格子間粒子は無機物もしくは有機物であることができ、格子の結合を改善するか、または光が格子の層によって吸収される方法を修正するように働き得る。
【０１０５】
格子間粒子の例としては、5〜150nmの範囲、例えば10〜100nmの範囲にある平均粒径を示す以下のナノ粒子：二酸化チタン；シリカ；酸化鉄；またはカーボンブラックを挙げることができる。
【０１０６】
格子間粒子の別の例としては、例えば、ケラチン物質上に施与される前に組成物中ですでに重合された状態にあるポリマーの粒子、例えばラテックスを含む媒体を挙げることができる。
【０１０７】
適当な場合には、格子間粒子の粒径は、外部刺激の関数として、および／または媒体中の化合物の濃度の関数として、変化し得る。格子間粒子は水吸収性(hydroabsorbent)であり得る。よって粒子の粒径は、例えば媒体中の水の濃度の関数として変化し得る。
【０１０８】
適当な場合には、格子間粒子の粒径の変化は、単分散粒子間の距離に影響を及ぼすことができ、かくして、格子によって生成される色に影響し得る。
【０１０９】
媒体は、格子が形成された後に格子の維持を改善するための少なくとも１種のポリマーを含むことができる。
【０１１０】
例として、組成物が施与され、乾燥する前に、ポリマーは、完全には重合および／または架橋されていない状態にあり得る。
【０１１１】
ケラチン物質上への組成物の施与前に、完全には重合および／または架橋されていないポリマーを、媒体が含むとき、架橋および／または重合は、組成物がケラチン物質上へ施与された後に起こり得る。
【０１１２】
例として、重合および／または架橋は、単分散粒子の格子が形成された後に、または変法では事前に、および／または同時に、生じ得る。
【０１１３】
媒体は、フィルム形成性ポリマーを含むことができる。
【０１１４】
フィルム形成性ポリマー
本発明においては、「フィルム形成性ポリマー」という語は、それだけで、または補助的なフィルム形成剤の存在下で、ケラチン物質に接着する巨視的に連続したフィルム、好ましくは粘着性であるフィルム、なおよりよくは、例えば粘着性でない表面、例えばテフロン（登録商標）またはシリコーン表面上に施与することによってそのようなフィルムが形成されるとき、該フィルムが分離され、分離して取り扱うことができるような粘着性および機械的特性を示すフィルムを形成するのに適当なポリマーを意味するように使用される。
【０１１５】
組成物は水性相を含むことができ、フィルム形成性ポリマーは、水性相に存在することができる。この場合には、該フィルム形成性ポリマーは好ましくは、分散しているポリマーまたは両親媒性もしくは会合性のポリマーである。
【０１１６】
「分散しているポリマー」という語は、水に可溶性でなく、種々の粒径の粒子の形態で存在するポリマーを意味するように使用される。ポリマーは任意的に架橋され得る。平均粒径は、典型的には25〜500nmの範囲、好ましくは50〜200nmの範囲にある。水性分散物の以下のポリマーを使用することができる：ガンツケミカル(Ganz Chemical)からのUltrasol 2075；ダイトウ  カセイ(Daito Kasei)からのDaitosol 5000AD；ノベオン(Noveon)からのAvalure UR 450；ナショナル  スターチ(National Starch)からのDynamx；インターポリマー(Interpolymer)からのSyntran 5760；ローム＆ハース(Rohm & Haas)からのAcusol OP 301；およびアベシア(Avecia)からのNeocryl A 1090。
【０１１７】
以下の商品名で販売されているアクリル分散物：Neocryl XK-90（商標）, Neocryl A-1070（商標）, Neocryl A-1090（商標）, Neocryl BT-62（商標）, Neocryl A-1079（商標）, およびNeocryl A-523（商標） 、アベシア-ネオレジンズ(AVECIA-NEORESINS)による; Dow Latex 432（商標）、ダウ  ケミカル(DOW CHEMICAL)による; Daitosol 5000 AD（商標）もしくは Daitosol 5000 SJ（商標）、ダイトウ  カセイ  コウギョウ(DAITO KASEI KOGYO)による; Syntran 5760（商標）、インターポリマー(Interpolymer)による; Allianz OPT、 ローム＆ハース(ROHM & HAAS)による; ジョンソンポリマー(JOHNSON POLYMER)により商品名JONCRYL（商標）の下に販売されているアクリルもしくはスチレン／アクリルポリマーの水性分散物; またはアベシア-ネオレジンズ(AVECIA-NEORESINS)により商品名Neorez R-981（商標）およびNeorez R-974（商標）の下に販売されている水性ポリウレタン分散物; Avalure UR-405（商標）, Avalure UR-410（商標）, Avalure UR-425（商標）, Avalure UR-450（商標）, Sancure 875（商標）, Sancure 861（商標）, Sancure 878（商標）およびSancure 2060（商標）、グッドリッチ(GOODRICH)による; Impranil 85（商標）、バイエル(BAYER)による; Aquamere H-1511（商標）、ハイドロマー(HYDROMER)による; イーストマン  ケミカル  プロダクツ(Eastman Chemical Products)により商品名Eastman AQ（商標）の下に販売されているスルホポリエステル;ビニル分散物、例えばキメックス(CHIMEX)によるMexomere PAM（商標）; ならびにそれらの混合物は、水分散性のフィルム形成性ポリマー粒子の水性分散物の他の例である。
【０１１８】
「両親媒性もしくは会合性のポリマー」という語は、それらを部分的に水溶性にする１つ以上の親水性部分および、ポリマーが会合または相互作用するのを可能にする１つ以上の疎水性部分を含むポリマーを意味するように使用される。以下の会合性ポリマーを使用できる：Nuvis FX1100、エレメンティス(Elementis)による; Aculyn22, Aculyn 44, Aculyn 46、ローム＆ハース(Rohm & Haas)による;またはViscophobe DB1000 、アメルコール(Amerchol)による。親水性ブロック（ポリアクリレート、ポリエチレングリコール）および疎水性ブロック（ポリスチレン、ポリシロキサン）により構成されたジブロックコポリマーをまた使用できる。
【０１１９】
毛状単分散粒子を含む水性相に可溶性であるポリマーは避けられるべきである。というのは、それらは、単分散粒子を互いに凝集させ得るからである。フィルム形成性ポリマーはかくして、そのような相中で不溶性であり得る。
【０１２０】
組成物は油性相を含むことができ、フィルム形成性ポリマーは油性相中に存在し得る。ポリマーは、分散状態または溶液であり得る。非水性分散物(NAD)タイプのポリマーまたはミクロゲルタイプ（例えばKSG）のポリマーを使用することができる。同様にポリスチレン-ポリアミド(PS-PA)タイプのポリマーまたは（クレイトン(Kraton)、レガライト(Regalite)スチレン）に基づくコポリマーを使用できる。
【０１２１】
１種以上のシリコーンおよび／または炭化水素油中のポリマー粒子の非水性分散物の形態で油分散性であり、かつ少なくとも１種の安定化剤によって表面上で安定化されることができるフィルム形成性ポリマー、特にシーケンス化されたポリマー（sequenced  polymer)、グラフトポリマーまたは統計的ポリマーの非水性分散物の例として、以下のものを挙げることができる：イソドデカン中のアクリル分散物、例えば供給業者キメックス(Chimex)からのMexomere PAP（商標）；特に国際公開第2004/055081号公報に記載されるような、液体脂肪相中の好ましくはアクリルグラフトしたエチレンポリマーの分散物であって、エチレンポリマーが、粒子の表面上のいかなる追加の安定剤も不在下で有利に分散されているもの。
【０１２２】
本発明の組成物において使用するのに適当なフィルム形成性ポリマーの中で、ラジカルタイプもしくは重縮合タイプの合成ポリマー、天然由来のポリマーおよびそれらの混合物を挙げることができる。
【０１２３】
「ラジカルフィルム形成性ポリマー」という語は、不飽和モノマー、特にエチレン-不飽和モノマーを重合させることによって得られるポリマーを意味するように使用され、各モノマーは、ホモ重合することができる（重縮合物とは違う）。
【０１２４】
ラジカルタイプのフィルム形成性ポリマーは、特にビニルポリマーもしくはコポリマー、特にアクリルポリマーであり得る。
【０１２５】
ビニルフィルム形成性ポリマーは、少なくとも１個の酸基および／または該酸モノマーのエステルおよび／または該酸モノマーのアミドを有するエチレン性不飽和ポリマーを重合させた結果であり得る。
【０１２６】
酸基を有するモノマーとして、α,β-エチレン性-不飽和カルボン酸、例えば：アクリル酸；メタクリル酸；クロトン酸；マレイン酸；およびイタコン酸を使用することが可能である。（メタ）アクリル酸およびクロトン酸、より好ましくは（メタ）アクリル酸を使用するのが好ましい。
【０１２７】
酸モノマーのエステルは、有利には次のものから選択される：（メタ）アクリル酸のエステル（（メタ）アクリレートとして知られる）、特にアルキル（メタ）アクリレート、特にC1-C30、好ましくはC1-C20アルキル（メタ）アクリレート；アリール（メタ）アクリレート、特にC6-C10アリール（メタ）アクリレート；ヒドロキシアルキル（メタ）アクリレート、特にC2-C6ヒドロキシアルキル（メタ）アクリレート。
【０１２８】
アルキル（メタ）アクリレートの中で、メチルメタクリレート；エチルメタクリレート；ブチルメタクリレート；イソブチルメタクリレート；エチル-2ヘキシルメタクリレート；ラウリルメタクリレート；およびシクロヘキシルメタクリレート；を挙げることができる。
【０１２９】
ヒドロキシアルキル（メタ）アクリレートの中で、ヒドロキシエチルアクリレート；2-ヒドロプロピルアクリレート；ヒドロキシエチルメタクリレート；2-ヒドロキシプロピルメタクリレートを挙げることができる。
【０１３０】
アリール（メタ）アクリレートの中で、ベンジルアクリレートおよびフェニルアクリレートを挙げることができる。
【０１３１】
特に好ましい（メタ）アクリレート酸エステルは、アルキル（メタ）アクリレートである。
【０１３２】
本発明においては、エステルのアルキル基は、フッ素化されているか、または過フッ素化されていることができる。すなわち、アルキル基の幾らかまたは全部の水素原子がフッ素原子で置換される。
【０１３３】
酸モノマーのアミドとして、例えば（メタ）アクリルアミド、特にN-アルキル（メタ）アクリルアミド、特にC2-C12アルキル（メタ）アクリルアミドを挙げることができる。N-アルキル（メタ）アクリルアミドの中で、N-エチルアクリルアミド；N-t-ブチルアクリルアミド；N-T-オクチルアクリルアミド；およびN-ウンデシルアクリルアミドを挙げることができる。
【０１３４】
ビニルフィルム形成性ポリマーはまた、ビニルエステルおよびスチレンモノマーから選択されたモノマーのホモ重合または共重合から生じることができる。特に、これらのモノマーは、酸モノマーおよび／またはそのエステルおよび／またはそのアミド、例えば前述したものと重合することができる。
【０１３５】
ビニルエステルの例としては、酢酸ビニル；ネオデカン酸ビニル；ピバリン酸ビニル；安息香酸ビニル；およびt-ブチル安息香酸ビニルを挙げることができる。
【０１３６】
スチレンモノマーとしては、スチレンおよびアルファ-メチルスチレンを挙げることができる。
【０１３７】
フィルム形成性重縮合物の中で、ポリウレタン；ポリエステル；アミドポリエステル；ポリアミド；およびエポキシエステル樹脂およびポリ尿素を挙げることができる。
【０１３８】
ポリウレタンは、アニオン、カチオン、非イオンまたは両性のポリウレタン；アクリルポリウレタン；ポリビニルピロリドンポリウレタン；ポリエステルポリウレタン；ポリエーテルポリウレタン；ポリ尿素；ポリ尿素ポリウレタンおよびそれらの混合物から選択することができる。
【０１３９】
公知のやり方で、ポリエステルは、ジカルボン酸とポリオール、特にジオールとの重縮合によって得ることができる。
【０１４０】
ジカルボン酸は、脂肪族、脂環式または芳香族であることができる。そのような酸の例としては、次のものを挙げることができる：シュウ酸；マロン酸；ジメチルマロン酸；コハク酸；グルタル酸；アジピン酸；ピメリン酸；2,2-ジメチルグルタル酸；アゼライン酸；スベリン酸；セバシン酸；フマル酸；マレイン酸；イタコン酸；フタル酸；ドデカンジオン酸；1,3-シクロヘキサンジカルボン酸；1,4-シクロヘキサンジカルボン酸；イソフタル酸；テレフタル酸；2,5-ノルボルナンジカルボン酸；ジグリコール酸；チオジプロピオン酸；2,5-ナフタレンジカルボン酸；および2,6-ナフタレンジカルボン酸。これらのジカルボン酸モノマーは、単独で、または少なくとも２種のジカルボン酸モノマーの組合せで使用することができる。これらのモノマーの中で、フタル酸；イソフタル酸；またはテレフタル酸を選択することが好ましい。
【０１４１】
ジオールは、脂肪族、脂環式または芳香族ジオールから選択することができる。エチレングリコール；ジエチレングリコール；トリエチレングリコール；1,3-プロパンジオール；シクロヘキサンジメタノール；および4-ブタンジオールから選択されたジオールを使用するのが好ましい。他のポリオールとしては、グリセロール；ペンタエリスリトール；ソルビトールおよびトリメチロールプロパンを使用することが可能である。
【０１４２】
アミドポリエステルは、二酸とジアミンもしくはアミノアルコールとの重縮合によって、ポリエステルと同様のやり方で得ることができる。ジアミンとしては、エチレンジアミン；ヘキサメチレンジアミン；メタ-もしくはパラ-フェニレンジアミンを使用することが可能である。アミノアルコールとしては、モノエタノールアミンを使用することが可能である。
【０１４３】
ポリエステルは、少なくとも１つの-SO3M基（Mは水素原子、NH4+アンモニウムイオンまたは金属イオン、例えばNa+,Li+, K+, Mg2+, Ca2+,Cu2+,Fe2+もしくはFe3+イオンを示す）を有する少なくとも１種のモノマーをさらに含むことができる。特に、そのような-SO3M基を含む２官能性芳香族モノマーを使用することが可能である。
【０１４４】
上記したように-SO3M基をまた有する２官能性芳香族モノマーの芳香族核は、例えばベンゼン、ナフタレン、アントラセン、ジフェニル、オキシジフェニル、スルホニルジフェニルおよびメチレンジフェニル核から選択することができる。挙げることができ、かつ-SO3M基をまた有する２官能性芳香族モノマーの例は、スルホイソフタル酸、スルホテレフタル酸、スルホフタル酸、4-スルホナフタレン-2,7-ジカルボン酸を包含する。
【０１４５】
本発明の例示組成物においては、フィルム形成性ポリマーは、有機溶媒または油を含む液体脂肪相中に溶解されたポリマーであり得る（従って、フィルム形成性ポリマーは脂溶性ポリマーといわれる）。液体脂肪相は好ましくは揮発性油を含み、任意的に不揮発性油と混合される。
【０１４６】
脂溶性ポリマーの例として、ビニルエステル（ビニル基は、エステル基の酸素原子に直接結合しており、ビニルエステルは、エステル基のカルボニルに結合された、飽和、線状もしくは分岐した1〜19個の炭素原子を有する炭化水素基を有する）と、少なくとも１つの他のモノマーとのコポリマーを挙げることができ、他のモノマーは、次のものであることができる：ビニルエステル（すでに存在するビニルエステルとは異なる）；α-オレフィン（8〜28個の炭素原子を有する）；アルキルビニルエーテル（ここで、アルキル基は、2〜18個の炭素原子を有する）；またはアリルもしくはメタリルエステル（エステル基のカルボニルに結合された、飽和、線状もしくは分岐した1〜19個の炭素原子を有する炭化水素基を有する）。
【０１４７】
これらのコポリマーは、ビニルタイプまたはアリルもしくはメタリルタイプであり得る剤、例えばテトラアリルオキシエタン；ジビニルベンゼン；ジビニルオクタンジオエート；ジビニルドデカンジオエート；およびジビニルオクタデカンジオエートの助けを借りて、架橋されることができる。
【０１４８】
これらのコポリマーの例としては、以下のコポリマーを挙げることができる：酢酸ビニルおよびステアリン酸アリル；酢酸ビニルおよびラウリン酸ビニル；酢酸ビニルおよびステアリン酸ビニル；酢酸ビニルおよびオクタデセン；酢酸ビニルおよびオクタデシルビニルエーテル；プロピオン酸ビニルおよびラウリン酸アリル；プロピオン酸ビニルおよびラウリン酸ビニル；ステアリン酸ビニルおよび1-オクタデセン；酢酸ビニルおよび1-ドデセン；ステアリン酸ビニルおよびエチルビニルエーテル；プロピオン酸ビニルおよびセチルビニルエーテル；ステアリン酸ビニルおよび酢酸アリル；ジメチル-2,2オクタン酸ビニルおよびラウリン酸ビニル；ジメチル-2,2ペンタン酸アリルおよびラウリン酸ビニル；ジメチルプロピオン酸ビニルおよびステアリン酸ビニル；ジメチルプロピオン酸アリルおよびステアリン酸ビニル；0.2％のジビニルベンゼンで架橋された、プロピオン酸ビニルおよびステアリン酸ビニル；0.2％のジビニルベンゼンで架橋された、ジメチルプロピオン酸ビニルおよびラウリン酸ビニル；0.2％のテトラアリルオキシエタンで架橋された、酢酸ビニルおよびオクタデシルビニルエーテル；0.2％のジビニルベンゼンで架橋された、酢酸ビニルおよびステアリン酸アリル；0.2％のジビニルベンゼンで架橋された、酢酸ビニルおよび1-オクタデセン；ならびに、0.2％のジビニルベンゼンで架橋された、プロピオン酸アリルおよびステアリン酸アリル。
【０１４９】
脂溶性のフィルム形成性ポリマーの例としては、ビニルエステルと、少なくとも１種の、ビニルエステルであり得る他のモノマーとのコポリマー、特にネオデカン酸ビニル、安息香酸ビニル、t-ブチル安息香酸ビニルと、αオレフィン；アルキルビニルエーテル；アリルもしくはメタリルエステルとのコポリマーを挙げることができる。
【０１５０】
脂溶性のフィルム形成性ポリマーとしては、脂溶性コポリマー、特に9〜22個の炭素原子を有するビニルエステルまたはアクリレートもしくはアルキルメタクリレート（アルキル基は10〜20個の炭素原子を有する）の共重合から生じるものをまた挙げることができる。
【０１５１】
そのような脂溶性コポリマーは、次のコポリマーから選択することができる：ポリステアリン酸ビニル；ジビニルベンゼン、ジアリルエーテルもしくはフタル酸ジアリルの助けを借りて架橋されたポリステアリン酸ビニル；ステアリル（メタ）アクリレートコポリマー；ポリラウリン酸ビニル；（メタ）アクリレートがエチレングリコールジメタクリレートまたはグリコールテトラエチレンの助けを借りて架橋されることができるラウリル（メタ）アクリレート。
【０１５２】
先に定義した脂溶性コポリマーは公知であり、特に特許出願FR-A-2232303号に記載されており；2,000〜500,000の範囲、好ましくは4,000〜200,000の範囲にある重量平均分子量を有し得る。
【０１５３】
本発明において使用できる脂溶性のフィルム形成性ポリマーとしては、ポリアルキレンおよび特にC2-C20アルケンコポリマー、例えば：ポリブテン；C1 〜C8の任意的に飽和された線状もしくは分岐したアルキル基を有するアルキルセルロース、例えばエチルセルロースおよびプロピルセルロース；ビニルピロリドン(VP)のコポリマー、特に、ビニルピロリドンとC2 〜C40 もしくはよりよくはC3 〜C20 アルケンとのコポリマーをまた挙げることができる。本発明において使用できるVPコポリマーの例としては、次のコポリマーを挙げることができる：VPおよび酢酸ビニル；VPおよびエチルメタクリレート；ブチルポリビニルピロリドン(PVP)；VPおよびエチルメタクリレートおよびメタクリル酸；VPおよびエイコセン；VPおよびヘキサデセン；VPおよびトリアコンテン；VPおよびスチレン；VPおよびアクリル酸およびラウリルメタクリレート。
【０１５４】
架橋されたポリオルガノシロキサンポリマーにより構成される、シリコーン油に一般に可溶性であるかまたは膨潤性であるシリコーン樹脂をまた挙げることができる。シリコーン樹脂についての命名は、「MDTQ」という語の下に公知であり、樹脂は、それが含む種々のシロキサンモノマー単位の関数として記載され、文字「MDTQ」のそれぞれが単位の１つのタイプを特徴づける。
【０１５５】
市販されていて入手可能なポリメチルシルセスキオキサン樹脂の例としては、次のものを挙げることができる：
・  参照符Resin MK、例えば Belsil PMSMKの下に、供給業者ワッカー(Wacker)により販売されているもの；および
・  参照符KR-220Lの下に、供給業者信越により販売されているもの。
【０１５６】
シロキシシリケート樹脂としては、トリメチルシロキシシリケート(TMS)樹脂、例えば供給業者ジェネラル  エレクトリック(General Electric)により参照符SR1000の下に販売されているもの、または供給業者ワッカー(Wacker)により参照符TMS 803の下に販売されているものを挙げることができる。溶媒、例えばシクロメチコーン中で販売されているトリメチルシロキシシリケート樹脂、供給業者信越(Shin-Etsu)により名称「KF-7312J」の下に販売されているか、または供給業者ダウ  コーニング(Dow Corning)により名称「DC 749」、「DC 593」の下に販売されているものをまた挙げることができる。
【０１５７】
シリコーン樹脂、例えば上記したものとポリジメチルシロキサンとのコポリマー、例えば供給業者ダウ  コーニング(Dow Corning)により参照符BIO-PSAの下に販売されており、米国特許No. 5 162 410号に記載されている圧力感受性接着性コポリマー、または実際に、シリコーン樹脂、例えば上記したものとジオルガノシロキサンとの間の反応により得られたシリコーンコポリマー、例えば国際公開WO 2004/073626号公報に記載されたものをまた挙げることができる。
【０１５８】
本発明の実施態様においては、フィルム形成性ポリマーは、好ましくは少なくとも第１のシーケンスおよび異なるガラス転移温度(Tg)を有する少なくとも第２のシーケンスを含み、該第１および第２のシーケンスが、第１のシーケンスを構成する少なくとも１種のモノマーおよび第２のシーケンスを構成する少なくとも１種のモノマーを含む中間のシーケンスによって一緒に結合されている、フィルム形成性線状シーケンス化されたエチレンポリマー（sequenced ethylene polymer)である。
【０１５９】
有利には、シーケンスポリマーの第１および第２のシーケンスは、互いに相溶性でない。
【０１６０】
そのようなポリマーは、例えば欧州特許EP 1 411 069号および国際公開WO 2004/028488号の公報に記載されている。
【０１６１】
フィルム形成性ポリマーは、特にポリウレタン；ポリアクリル；シリコーン；フッ素化ポリマー；ブチルガム；エチレンコポリマー；天然ガム；ポリビニルアルコール；およびそれらの混合物を含む、ブロックもしくは統計的ポリマーおよび／またはコポリマーから選択することができる。ポリマーが環境温度（25℃）より低いガラス転移温度を有するモノマーの少なくとも１つの会合を含む、ブロックもしくは統計的コポリマーのモノマーは、特にブタジエン；エチレン；プロピレン；アクリル；メタクリル；イソプレン；イソブテン；シリコーン；およびそれらの混合物から選択することができる。
【０１６２】
フィルム形成性ポリマーはまた、一般にラテックスもしくは擬似ラテックス(pseudolatex)として知られる、水性相中または非水性溶媒相中に分散する粒子の形態で組成物中に存在することができる。そのような分散物を製造する技術は、当業者によく知られている。
【０１６３】
本発明の組成物は、フィルム形成性ポリマーがフィルムを形成するのを助長する可塑剤を含むことができる。そのような可塑剤は、期待される機能を成し遂げるのに適当であるとして当業者に公知の化合物の全てから選択することができる。
【０１６４】
本来、ポリマーのこのリストは網羅的ではない。
【０１６５】
好ましくは、単分散粒子を含む媒体がフィルム形成性ポリマーを含むとき、フィルム形成性ポリマーは、例えばアクリル、ビニル、フッ素化、もしくはシリコーンポリマーまたはそれらの混合物の水性分散物である。
【０１６６】
単分散粒子を含む組成物中のフィルム形成性ポリマーの重量百分率は、例えば0.1〜10％にある。
【０１６７】
単分散粒子を含む組成物が、完全には重合および／または架橋されていないポリマーを含むとき、重合および／または架橋は、熱的誘発によって、または紫外線放射を用いて行うことができる。
【０１６８】
重合はまた、開始剤、及び任意的に架橋剤を添加することによって行うことができる。
【０１６９】
媒体中で単分散粒子の格子を作ることが望ましいときは、モノマーおよび開始剤および、任意的にまた架橋剤を添加した後、重合を行うことが可能である。
【０１７０】
処方物が製造されるとき、またはそれが皮膚に施与された後に、重合を行うことができる。この方法は、大きい分子量のポリマーまたは架橋されたポリマーを製造することを可能にする。これは、得られる系のレオロジーを随意に変えることを可能にする。
【０１７１】
媒体はまた、例えば組成物が、メイクアップされるべき基体上に施与される前または後にゲルが形成されることを可能にするポリマーを含むことができる。
【０１７２】
ゲルが形成されることを可能にするポリマー
ゲルの形成は、例えば単分散粒子の格子の粘着性（cohesion)を改善するため、および／または外部刺激および／もしくは媒体中の化合物の濃度、例えば水中の濃度に対して応答性にするために役立つことができる。
【０１７３】
ゲルが形成されることを可能にするポリマーは、中でも、セルロース誘導体、アルギネートおよびその誘導体、特にそれらの誘導体、例えばプロピレングリコールアルギネート、またはそれらの塩、例えばアルギン酸ナトリウム、アルギン酸カルシウム、ポリアクリル酸もしくはポリメタクリル酸の誘導体、ポリアクリルアミド誘導体、ポリビニルピロリドン誘導体、エーテルもしくはポリビニルアルコールの誘導体、ならびにそれらの混合物から選択することができる。
【０１７４】
ポリマーは、特に、例えば次のもの：カルボキシメチルセルロース、ソーダカルボキシメチルセルロース、カルボキシメチル-ヒドロキシエチルセルロース、カルボキシエメチルセルロース、ヒドロキシエチルセルロース、ヒドロキシエチル-エチルセルロース、ヒドロキシプロピルセルロース、ヒドロキシプロピルメチルセルロース、メチルセルロース、ソーダメチルセルロース、微晶質セルロース、ソーダセルロースサルフェートおよびそれらの混合物から選択される変性セルロースの誘導体から選択することができる。
【０１７５】
ゲルが形成されることを可能にするポリマーはまた、天然のポリマー誘導体、例えば：種子、植物繊維、果実、海藻、デンプン、植物樹脂から抽出された、ゼラチンおよびグルコマンナンおよびガラクトマンナン多糖類から選択することができ、または実際には、微生物由来のものであることができる。
【０１７６】
組成物中でゲルを形成するためのポリマーの重量は、0.5〜40％、よりよくは1〜20％の範囲にあり得る。
【０１７７】
ゲルを形成させるためのポリマーは、組成物が、メイクアップされるべき基体上に施与された後、重合することができる。変法では、ゲルは、組成物がケラチン物質上に施与される前に形成され、その後、組成物はそれに施与される。
【０１７８】
例えばアクリルアミド、アクリルまたはビニルピロリドンモノマーから、ヒドロゲルを得ることができる。ポリスチレンのコロイド結晶中でUVランプ下で重合されたN-イソプロピルアクリルアミドに基づく、この方法によって得られたヒドロゲルの例は、例えば国際公開WO 98/41859号に記載されている。ファールガー(Foulger)らによる論文、Advanced Materials, 13, 1898-1901頁 (2001年)は、ポリエチレングリコールメタクリレートおよびジメタクリレートに基づくヒドロゲルを記載する。
【０１７９】
ゲルはまた、組成物を製造する前に形成され得る。例えば、H.フドージ(Fudouzi)らによる論文Langmuir, 19, 9653-9660頁 (2003年)に記載されているように、ポリスチレン球体の格子からポリジメチルシロキサンエラストマーに基づく油状ゲルを作ることが可能である。
【０１８０】
脂肪相
単分散粒子を含む組成物はいかなる油をも有する必要がないが、それにもかかわらず本発明の組成物は、ある実施態様において脂肪相を含むことが可能である。単分散粒子は任意的に、この脂肪相中に含まれ得る。
【０１８１】
特に、脂肪相は揮発性であり得る。
【０１８２】
期待されるスペクトル反射率または着色効果を失うのを避けるようなやり方で、１種以上の油を含むことができる。
【０１８３】
組成物は、例えば：合成エーテルおよびエステル；鉱物もしくは合成由来の線状もしくは分岐した炭化水素；8〜26個の炭素原子を有する脂肪アルコール；一部フッ素化された炭化水素および／またはシリコーン油、任意的に揮発性であってもよいシリコーン油、例えば環境温度で液体もしくはペースト状の線状もしくは環状のシリコーン鎖を有するポリメチルシロキサン(PDMS)；ならびにそれらの混合物のような油を含んでいてもよく、他の例は以下に与えられる。
【０１８４】
本発明の組成物は、少なくとも１種の揮発性油を含むことができる。
【０１８５】
揮発性油
本発明の意味では、「揮発性油」という語は、環境温度および大気圧にて皮膚と接触すると1時間未満で蒸発するのに適当な油（または非水性媒体）を意味するように使用される。
【０１８６】
揮発性油は、環境温度で液体の、特に環境温度および大気圧でゼロではない蒸気圧を有する、特に0.13パスカル(Pa)〜40,000（10-3ミリメートル水銀柱(mmHg)〜300 mmHg）の範囲にある蒸気圧、特に1.3〜13,000Pa（0.01〜100 mmHg）の範囲、より詳細には1.3〜1300Pa（0.01〜10 mmHg）の範囲にある蒸気圧を有する揮発性化粧料油である。
【０１８７】
揮発性炭化水素油は、8〜16個の炭素原子を有する動物もしくは植物由来の炭化水素油、特にC8-C16分岐アルカン（イソパラフィンとしてまた知られる）、例えばイソドデカン（2,2,4,4,6-ペンタメチルヘプタンとしてまた知られる）；イソデカン；イソヘキサデカン；および例えば商標Isopars（商標）またはPermethyls（商標）の下に販売されている油から選択することができる。
【０１８８】
揮発性油として、揮発性シリコーン油、特に揮発性の線状もしくは環状のシリコーン油、特に粘度≦ 8 センチストーク(cSt) (8 ×10-6 平方メートル／秒 (m2/s))を有し、かつ特に2〜10個のケイ素原子、より詳細には2〜7個のケイ素原子を有するものを使用することがまた可能であり、そのようなシリコーンは任意的に、1〜10個の炭素原子を有するアルキルもしくはアルコキシ基を含む。本発明において使用できる揮発性シリコーン油としては、特に次のものを挙げることができる：5〜6 cStの範囲の粘度を有するジメチコーン；オクタメチルシクロテトラシロキサン；デカメチルシクロペンタシロキサン；ドデカメチルシクロヘキサシロキサン；ヘプタメチルヘキシルトリシロキサン；ヘプタメチルオクチルトリシロキサン；ヘキサメチルジシロキサン；オクタメチルトリシロキサン；デカメチルテトラシロキサン；ドデカメチルペンタシロキサン；およびそれらの混合物。
【０１８９】
フッ素化された揮発性油、例えばノナフルオロメトキシブタンまたはパーフルオロメチルシクロペンタンおよびそれらの混合物を使用することがまた可能である。
【０１９０】
上記した油の混合物を使用することがまた可能である。
【０１９１】
不揮発性油
本発明の組成物は、少なくとも1種の不揮発性油を含むことができる。
【０１９２】
本発明の意味では、「不揮発性油」という語は、0.13Pa未満の蒸気圧を有する油、および特に高分子量の油を意味するように使用される。
【０１９３】
不揮発性油は、特に、炭化水素、適当ならフッ素化された炭化水素油、および／または不揮発性シリコーン油から選択され得る。
【０１９４】
本発明を実行するために適当であり得る不揮発性炭化水素油としては、特に次のものを挙げることができる：
・  動物由来の炭化水素油；
・  植物由来の炭化水素油、例えば：
フィトステアリルエステル、例えばフィトステアリルオレエート、フィトステアリルイソステアレートおよびラウロイル、オクチルドデシル、フィトステアリルグルタネート、例えばアジノモト(Ajinomoto)によりEldew PS203の名称の下に販売されているもの；脂肪酸がC4 〜C24の範囲で変化する鎖長を有し、その鎖が線状もしくは分岐状、飽和もしくは不飽和であり得る脂肪酸とグリセロールとのエステルにより構成されるトリグリセリド；これらの油は、特にヘプタン酸もしくはオクタン酸トリグリセリドである；任意の以下の油：小麦胚芽；ヒマワリ；ぶどうの種；ゴマ；トウモロコシ；アプリコット；キャスタービーン(castor bean)；カリテ；アボカド；オリーブ；大豆；スイートアーモンド；ヤシ；菜種；綿実；ヘーゼルナッツ；マカデミアナッツ；ホホバ；アルファルファ；ケシの実；カボチャ（squash)；ペポカボチャ；クロスグリ；マツヨイグサ；キビ(millet)；大麦；キノア；ライ麦；ベニバナ；ククイノキの実；トケイソウ；およびマスカットローズ(muskat rose )；またカリテバター；または実際には、カプリル酸／カプリン酸トリグリセリド、例えば供給業者ステアリネリーズ ダボイス(Stearineries Dubois)により販売されているものまたは、供給業者ダイナミット ノーベル(Dynamit Nobel)によりMiglyol 810（商標）, 812（商標）および818（商標）の名称の下に販売されているもの；
・  鉱物もしくは合成由来の炭化水素油、例えば：
・  10〜40個の炭素原子を有する合成エーテル；
・  鉱物もしくは合成由来の線状もしくは分岐した炭化水素油、例えば：ワセリン；ポリデセン；水素化ポリイソブテン、例えば：パーレアム(parleam)；スクワラン；およびそれらの混合物、および特に、水素化ポリイソブテン；
・  合成エステル、例えば式R1COOR2（ここで、R1は線状もしくは分岐した、1〜40個の炭素原子を有する脂肪酸の残基を示し、R2は炭化水素鎖、特に1〜40個の炭素原子を有し、R1+ R2 が≧10の条件を満たす分岐鎖を示す）を有する油。
【０１９５】
エステルは、特に脂肪酸のエステル、特に、例えば次のものから選択することができる：
・  セトステアリルオクタノエート；イソプロピルアルコールのエステル、例えばミリスチン酸イソプロピル；パルミチン酸イソプロピル；パルミチン酸エチル；パルミチン酸2-エチル-ヘキシル；ステアレートまたはステアリン酸イソプロピル；イソステアリン酸イソステアリル；ステアリン酸オクチル；ヒドロキシエステル、例えば乳酸イソステアリル；ヒドロキシステアリン酸オクチル；アジピン酸ジイソプロピル；ヘプタノエート；および、特にヘプタン酸イソステアリル；アルコール若しくはポリアルコールのオクタノエート；デカノエート；またはリシノールエート、例えばプロピレングリコールジオクタノエート；オクタン酸セチル；オクタン酸トリデシル；4-ジヘプタノエート；および2-ヘキシルパルミチン酸エチル；安息香酸アルキル；ポリエチレングリコールジヘプタノエート；プロピレングリコールジエチル2-ヘプタノエート；およびそれらの混合物；C12〜C15アルコール安息香酸エステル；ラウリン酸ヘキシル；ネオペンタン酸エステル、例えば：ネオペンタン酸イソデシル；ネオペンタン酸イソトリデシル；ネオペンタン酸イソステアリル；ネオペンタン酸オクチルドデシル；イソノナン酸エステル、例えば：イソノナン酸イソノニル；イソノナン酸イソトリデシル；イソノナン酸オクチル；ヒドロキシエステル、例えば：乳酸イソステアリル；リンゴ酸ジイソステアリル；
・  ポリオールエステルおよびペンタエリスリトールエステル、例えばジペンタエリスリトールテトラヒドロキシステアレートもしくはテトライソステアレート；
・  ジオール二量体および二酸二量体エステル、例えば：供給業者ニッポン  ファイン  ケミカル(Nippon Fine Chemical)により販売されており、特許出願FR 03/02809号に記載されているLusplan DD-DA5（商標）およびLusplan DD-DA7（商標）；
・  環境温度で液体の、12〜26個の炭素原子を有する分岐および／または不飽和の炭素鎖を有する脂肪アルコール、例えば：2-オクチルドデカノール；イソステアリルアルコール；オレインアルコール；2-ヘキシルデカノール；2-ブチルオクタノール；および2-ウンデシルペンタデカノール；
・  高級脂肪酸、例えば：オレイン酸；リノール酸；リノレン酸；およびそれらの混合物；
・  アルキル２鎖が同じまたは異なることができる、炭酸ジアルキル、例えばコグニス(Cognis)によりCetiol CC（商標）の名称の下に販売されている炭酸ジカプリル；
・  不揮発性シリコーン油、例えば：不揮発性ポリジメチルシロキサン(PDMS)；ペンダントであるか、および／またはシリコーン鎖の末端にアルキルもしくはアルコキシ基を含み、各基は、2〜24個の炭素原子を有するポリジメチルシロキサン、フェニルシリコーン、例えば：フェニルトリメチコーン；フェニルジメチコーン；フェニルトリメチルシロキシジフェニルシロキサン；ジフェニルジメチコーン；ジフェニルメチルジフェニルトリシロキサン；および2-フェニルエチルトリメチルシロキシシリケート；100 cSt以下の粘度のジメチコーンもしくはフェニルトリメチコーン；およびそれらの混合物；
・  ならびにそれらの混合物。
【０１９６】
単分散粒子を含む組成物は、いかなる油をも含む必要がなく、特にいかなる不揮発性油をも含む必要がない。
【０１９７】
キット
本発明はまた、本発明の組成物を含むキットを提供する。
【０１９８】
これらのキットは、ベースコート、および/またはトップコートを形成するための少なくとも１つの組成物を有する。
キットはかくして、次のものを含むことができる：
・  以下を含む第１の組成物：
・  毛状単分散粒子； 
・  組成物が施与される基体上に単分散粒子の規則正しい格子が形成されることを可能にする媒体；および
・  フィルム形成性ポリマーを含む第２の組成物。
【０１９９】
そのような組成物は、ベースコートまたはトップコートを形成することを可能にする。
変形においては、キットはまた、次のものを含むことができる：
・  以下を含む第１の組成物：
・  毛状単分散粒子；
・  組成物が施与される基体上に単分散粒子の規則正しい格子が形成されることを可能にする生理学的に許容される媒体；および
・  少なくとも1種の着色剤、例えば黒色着色料もしくは顔料または効果顔料（反射粒子、真珠光沢剤、ゴニオクロマティック着色剤）を含む第２の組成物。
【０２００】
そのような第２の組成物は、第１の組成物の光学特性を改善または変性することができる。
【０２０１】
ベースコートおよびトップコートは同時に存在することができ、その場合、キットは、次のものを含むことができる：
・  以下を含む第１の化粧料組成物：
・  毛状単分散粒子；
・  組成物が施与される基体上に単分散粒子の規則正しい格子が形成されることを可能にする生理学的に許容される媒体；
・  基体上におけるその接着を改善するように、かつケラチン表面を滑らかにするように、第１の組成物を施与する前に基体上に施与するための第２の化粧料組成物；および
・  色または何か他の目に見える特徴を変えるため、任意的に第２の組成物の保持を改善するため、第１の組成物の上に施与するための第３の化粧料組成物。
【０２０２】
ベースコート
ベースコートは、望まれるメイクアップの性質、特に上記したもののうちの１つに依存して、ケラチン物質、例えば皮膚、唇、爪、まつ毛または毛髪に施与することと適合性がある。
【０２０３】
ベースコートは、特にフィルム形成性ポリマーから選択されるポリマーを含むことができる。
【０２０４】
本発明の種々の態様においては、ベースコートは、１つ以上の次の機能を行うことができる：
・  ベースコートは、格子の第１の層の形成を容易にし、かつ最大可能な単結晶領域を有する格子を得るように、単分散粒子を含む組成物の施与前に基体を滑らかにすることができる；
・  ベースコートは、格子により生成される色を見せるか、または変更するように、基体を彩色することができる。この目的のために、ベースコートは、基体の透明性が減少されることを可能にする少なくとも１種の着色剤を含むことができる。例えばベースコートは、単分散粒子の格子により与えられる色にさらなる色が追加されることを可能にする彩色された背景を作るように、黒色であるか、または、何か他の色である顔料もしくは着色料を含むことができる。ベースコートに存在し得る着色料もしくは顔料の中で、特に：黒色酸化鉄；カーボンブラック；および黒色二酸化チタンを挙げることができる；かつ
・  ベースコートは、メイクアップされる基体上での単分散粒子を含む組成物の接着を改善することができる。この目的のために、ベースコートは、接着性または予備接着性(pro-adhesive)、すなわち別の化合物との相互作用により接着性になるのに適当である特性を示す少なくとも１種のポリマーを含むことができる。特に、ポリマーは以下の特許において与えられる意味において接着性または予備接着特性を示し得る：フランス国特許FR 2 834 884号;FR 2 811 546号; およびFR 2 811 547号。  
【０２０５】
ベースコートはまた、例えば単分散粒子を含み、かつ単分散粒子が積み重なるのを助長する組成物のコートによる良好な湿潤性を保証するように、ケラチン物質の表面張力に影響を及ぼすことができる。
【０２０６】
ベースコートは、少なくとも2つの上記した機能、即ち滑らかにする機能および接着を高める機能および、任意的に着色機能をもまた行う単一のポリマーを含むことができる。
【０２０７】
ベースコートは、単分散粒子の性質の関数として処方され得る。
【０２０８】
本発明の限定されない実施態様においては、単分散粒子は、ポリスチレンを有することができ、ベースコートは、イソドデカン中の非水性分散物(NAD) またはDaitosol （ダイトウ  カセイ(Daito Kasei)）もしくはUltrasol （ガンツ  ケミカル(Ganz Chemical)）ポリマーを含むことができる。単分散粒子がシリカである他の例においては、ベースコートは、Eastman AQ (20%)または PVA (10%) ポリマーを含むことができる。
【０２０９】
ベースコートは揮発性相を含むことができる。
【０２１０】
ポリマーは好ましくは、組成物が施与され、乾燥した後、フィルムを形成するのに適当である。フィルムは、凝結剤の助けを借りて形成され得る。ポリマーは、水性相中または無水相中にて、分散物または溶液であり得る。ポリマーは好ましくは、水中または油中に分散した状態である。なおさらに好ましくは、ポリマーは、水性溶液中でイオン化するために適当な少なくとも１つの官能基、例えばカルボン酸を含む。ポリマーは好ましくは、施与および乾燥後、水性相と接触した場合に溶けない。
【０２１１】
この方法においては、ベースコートに、例えばUV線もしくは熱の作用下で、または水の存在下で、皮膚に施与後に重合するのにまた適当であるモノマーまたはプレポリマーを使用することがまた可能である。挙げることができる例は、シアノアクリレートモノマーおよび、反応性官能基を有する低分子量のシリコーンポリマーである。
【０２１２】
水性分散物のポリマーの例としては、次のものを挙げることができる：供給業者ガンツ  ケミカル(Ganz Chemical)からのUltrasol 2075；ダイトウ  カセイ(Daito Kasei)からのDaitosol 5000AD；ノベオン(Noveon)からのAvalure UR 450；ナショナル  スターチ(National Starch)からのDynamx；インターポリマー(Interpolymer)からのSyntran 5760；ローム＆ハース(Rohm & Haas)からのAcusol OP 301；およびアベシア(Avecia)からのNeocryl A 1090。
【０２１３】
油状分散物のポリマーの例としては、次のものを挙げることができる：NADおよびL'Orealの名義の欧州特許出願EP-A-749 746号に開示されたポリマー、または供給業者タセイ  ケミカル  インダストリーズ(Tasei Chemical Industries)からのアクリル-シリコーンポリマーの分散物ACRIT 8HV-1023。
【０２１４】
揮発性相は、水性相または無水相であることができる。
【０２１５】
水性相を用いるなら、好ましくは水、アルコールおよびグリコールによって構成される。
【０２１６】
無水相を用いるなら、好ましくは少なくとも１種の上記揮発性油によって構成される。
【０２１７】
トップコート
トップコートは特に、目に見える特徴、例えば色または光沢を変える機能、および／または基体上の単分散粒子の格子の保持を改善する機能、特に格子が摩擦に耐え、かつ砕けるのを避ける能力を改善する機能を有することができる。
【０２１８】
トップコートは、任意的に粒子の格子中に浸透することができる１種以上のポリマーを有することができ、その場合、ポリマーの浸透はあるいは、粒子の周囲の媒体の屈折率を変え、それによって、上記したように、色を変える。
【０２１９】
トップコートは、揮発性相を提供することができ、それは、時間にわたる色の変化を制限することを可能にし、色の変化は、揮発性相が蒸発すると終わる。
【０２２０】
第２の組成物は特に、先に定義した揮発性油を含むことができる。
【０２２１】
トップコートは、色変化の耐久性を増すことができる、不揮発性溶媒を含むことができる。この溶媒は、粒子間の媒体中に浸透し、そこに留まり、それによって、同様に粒子の周囲の屈折率を変える。
【０２２２】
トップコートを形成するための第２の組成物はかくして、先に定義した不揮発性油を含むことができる。
【０２２３】
トップコートは、単分散粒子の格子から生じる色および／または色の強度への影響を避けるために、高度の透明性を示し得る。
【０２２４】
トップコートはまた、例えば単分散粒子の格子により生じる色および／または光沢へ影響を及ぼす目的のために、着色されることができる。
【０２２５】
トップコートはまた、規則正しい格子を含む組成物の層の湿潤または乾燥を遅らせることができ、得られる結果に時間にわたる変動性を減らすことができる。
【０２２６】
またはそれと反対に、トップコートは、例えば、色を環境の湿度又は温度に依存させる目的のために、環境に対する感受性を高めることができる。
【０２２７】
トップコートは好ましくは、フィルム形成性ポリマーを含む。
【０２２８】
トップコートの処方は、毛状単分散粒子の性質に適合され得る。
【０２２９】
トップコートは、トップコートによって覆われる単分散粒子の平均粒径と異なる平均粒径の毛状単分散粒子を任意的に含むことができる。これは、下にある組成物の色を変えるのに役立ち得る。トップコートはそこで、それ自体、その保持を改善するための層によって任意的に覆われることができる。
【０２３０】
形態
単分散粒子を含む組成物は、局所施与のための化粧料の分野において使用される種類の種々の形態：直接、逆もしくは多重エマルジョン、ゲル、クリーム、溶液、懸濁物、ローションの形態で提供され得る。
【０２３１】
組成物は、次の形態であり得る：水性溶液もしくは油性溶液、特にゲル化溶液；ローションタイプの液体もしくは半液体コンシステンシーのエマルジョン、水性相中に脂肪相を分散せることにより得られるもの（O/W）または逆(W/O)；３重エマルジョン（W/O/WもしくはO/W/O）；または柔らかいテクスチャーの懸濁物もしくはエマルジョン。
【０２３２】
本発明の組成物は、ケア組成物、メイクアップ組成物、および／または日焼け止め組成物を構成することができる。日焼け止め組成物においては、粒径は、UVAおよび／またはUVBの波長を反射するように選択されることができ、粒径は、例えばブラッグの法則mλ = 2ndsinθ（ここで、mは回折次数であり、nは媒体の平均屈折率であり、θは、入射光と回折平面との間の入射角であり、dは、回折平面間の距離である）に基づいて選択される。
【０２３３】
本発明の第一組成物は、顔、特に皮膚、唇、目又は爪のためのメイクアップの形態であり得る。
【０２３４】
メイクアップ施与方法
本発明はまた、ケラチン物質をメイクアップする方法であって、以下の工程を含む方法を提供する：
・  メイクアップされるべき基体上にベースコートを施与する工程；および
・  ベースコート上に、毛状単分散粒子および単分散粒子の規則正しい格子が形成されることを可能にする媒体を含む化粧料組成物を施与する工程。
【０２３５】
そのような方法は、特に単分散粒子が水性媒体中にあるとき、単分散粒子を含む組成物が施与される質を改善するのを可能にし、かつまた例えば皮膚もしくは毛髪に施与された後、良好な「結晶化」を得ることを可能にする。
【０２３６】
上記したように、ベースコートは、ケラチン物質の表面特性、特に表面張力を制御し、かつ均一にすることを可能にする。それはまた、表面を滑らかにし、その粗さを均質にするのに役立つ。水と接触するとベースコートが静電気を引き起こしそうであるなら、静電反発効果もまた生じ得る。
【０２３７】
粒子の配列を非常に有意に改善することとは別に、ベースコートは、毛状単分散粒子の層を固定し、外部攻撃に対して該層をより安定にする効果をもまた任意的に有することができる。
【０２３８】
この方法においては、ベースコートは好ましくは、ポリマーおよび揮発性相を含む。
【０２３９】
毛状単分散粒子を含む組成物は、水性媒体を含んでいてもよい。
【０２４０】
上記したように、ベースコートは、接着特性を有するポリマーおよび／または着色剤、特に黒色の着色剤を含むことができる。
【０２４１】
単分散粒子を含む組成物は、例えば30秒以上の持続時間、ベースコートが乾燥された後に、施与されることができる。
【０２４２】
別の態様においては、本発明はまた、以下の工程を含む方法を提供する：
・  ベースコートで覆われていてもよいメイクアップされるべき基体上に、毛状単分散粒子および単分散粒子の規則正しい格子が形成されることを可能にする媒体を含む組成物を施与する工程、および
・  毛状単分散粒子を含む組成物の堆積物上に、単分散粒子を含む組成物の層の保持を改善するのに役立つトップコートを施与する工程。
【０２４３】
トップコートは、上記したフィルム形成性ポリマーを含むことができる。
【０２４４】
トップコートは、例えば30秒以上の持続時間にわたって、単分散粒子を含む組成物の層が乾燥された後に、施与することができる。
【０２４５】
本発明はまた、平均粒径を有する毛状単分散粒子の第１の格子が形成され、その後、第１の格子の平均粒径とは異なる平均粒径を有する毛状単分散粒子の第２の格子が、第１の格子の上部に形成される方法を提供する。
【０２４６】
その別の特徴において、本発明はまた以下の工程を含む方法を提供する。
・  毛状単分散粒子及び該粒子の格子が形成されることを可能にする媒体を含む第１の組成物を施与すること；および
・  第１の組成物の色または何か他の目に見える特徴が変化されることを、特に粒子の格子の周囲の媒体の屈折率を修正することにより、および/または格子中の粒子間の距離を修正することにより、可能にする第２の組成物を第１の組成物の上に施与すること。
【０２４７】
本出願人は特に、無色であり、後に施与される第２の組成物を使用することによって、第１の化粧料組成物により得られる着色を随意に変化させることが可能であることを見出した。
【０２４８】
第１の組成物によって形成される結晶格子は、連続層または不連続の島でできていることができる。光は該結晶格子によって回折され、回折される光の波長は、粒子間の距離および屈折率に依存する。
【０２４９】
トップコートを形成する第２の組成物は、粒子間の距離および／または屈折率を変えるように、第１の組成物中に浸透するのに適当な少なくとも１種の液体媒体を含むことができる。液体媒体は任意的に揮発性であることができる。それが完全に揮発性であるときには、色の変化は一時的であり、色は段々とその最初の状態へと戻る。液体媒体の大部分が不揮発性であるときには、持続する色の変化を得ることが可能である。
【０２５０】
結晶格子は任意的に緻密であり、任意的に連続的であり得る。結晶格子は、施与の前に形成されるか、または施与中に形成することができる。
【０２５１】
第２の組成物は、格子を膨潤させるかまたは媒体の屈折率を変えるのに適当な、少なくとも１種の液相を含むことができる。屈折率だけが変えられるときには、液相は、単分散粒子を取り巻く媒体の屈折率とは異なる屈折率を有することができる。
【０２５２】
第２の組成物はまた、第１の組成物を固定するようにポリマーを含むことができる。
【０２５３】
皮膚への施与後に、例えばUV線の作用下で、熱の作用下で、または水の存在下で重合するのにまた適当なモノマーもしくはプレポリマーを使用することが同等に可能である。挙げることができる例は、シアノアクリレートモノマーおよび反応性官能基を有する低分子量のシリコーンポリマーである。
【０２５４】
着色された、または着色されていないベースコートを任意的に、これら２つの組成物がケラチン物質上に施与される前に施与することができる。
【０２５５】
その別の特徴において、本発明は、単分散粒子の格子がケラチン物質上に形成されて、格子の粒子、特に格子の表面層の粒子、の周りの屈折率が変更されることを可能にする（そのことがその色を変化させることを可能にすることができる）組成物が該格子に施与される方法をもまた提供する。
【０２５６】
施与の方式
単分散粒子を含む組成物、ベースコートおよびトップコートを形成すべき組成物もまた、アプリケーター、好ましくはフロック加工された(flocked) アプリケーター、例えばフロック加工されたフォーム(foam)またはチップ(tip)、またはペンキ刷毛、特に細かくかつ可撓性の剛毛を有するものを用いて、施与することができる。
【０２５７】
施与は、例えばフォーム；フェルト；スパチュラ；焼結片；刷毛；櫛；または織布もしくは不織布によって、違って行われ得る。
【０２５８】
施与はまた、指で、または例えば圧電装置の助けを借りた噴霧によって、処理されるべき基体に直接組成物を置くことによって、または予め堆積された組成物の層を中間の基体上に移すことによって、行うことができる。
【０２５９】
単分散粒子を含む組成物は、例えば1〜10μmの範囲、よりよくは2〜5μmの範囲の厚みで施与され得る。
【０２６０】
例として、単分散粒子を含む組成物は、1〜5ミリグラム／平方センチメートル(mg/cm2)の範囲にある密度で施与され得る。
【０２６１】
形成する単分散粒子の格子は、例えば少なくとも６層の粒子、よりよくは6〜20層の粒子を含む。
【０２６２】
組成物は、堆積後に単分散粒子の格子を形成することができるようなやり方で、ケラチン物質上に施与され得る。かくして、組成物の媒体は、それが含む溶媒の蒸発が、十分にゆっくりと起こり、規則正しく配列され、かつまた施与前に乱れた方法で粒子が一緒に凝集する危険を制限するのに十分な時間を粒子に与えるようなやり方で処方される。
【０２６３】
例として、トップコートは、0.5〜10μmの範囲にある厚みにわたって施与される。ベースコートは、例えば0.5〜10μmの範囲にある厚みにわたって施与され得る。
【０２６４】
トップコートは、噴霧によって施与することができ、かくして下にある規則正しい格子を損なう危険を減らす。
【０２６５】
包装
毛状単分散粒子を含む組成物は、任意の容器中に、またはこの目的のために付与された任意の基体上に、包装されることができる。
【０２６６】
組成物は、２つの別々の容器に包装された２つの組成物を有するキットの形で提供されてもよい。
【０２６７】
組成物は、毛状単分散粒子を含む組成物を含む第１の容器、及びベースコート及びトップコートを形成するための組成物の少なくとも１つを含む第２の容器を含むキットの形態であってもよい。
【０２６８】
提供される実施例
与えられる量は、重量である。
【０２６９】
a)毛状ポリスチレン-PNIPAM 粒子の合成
ポリスチレン粒子(粒径290 nm, CV = 3.5%、参照名Optibind（商標）で公知であり、供給業者セラディン（Seradyn)により販売されている）がN,N-ジエチルジチオカルバメートナトリウムと12時間反応され、そして精製された。次に、1グラム(g)のこれらの粒子、4gのN-イソプロピルアクリルアミド,及び400gの水が一緒に混合された。混合物は、制御されたラジカル重合の終点までUV下で照射される。そして粒子は注意深く洗浄され、濃縮される。
【０２７０】
b)毛状単分散粒子を含む組成物
2008546745.tif 000002
【０２７１】
c)ベースコートは、ｂ）の組成物の前に、最初に施与されることができる。単分散粒子を含む組成物が施与され、乾燥した後、非常に明るい赤の色が得られる。 
【０２７２】
ベースコート:
2008546745.tif 000003
【０２７３】
「含む」という語は、そうでないと明記されなければ、「少なくとも１を含む」と同義であると理解されるべきである。
【０２７４】
「範囲にある」という語は、そうでないと明記されなければ、範囲の限界値を含むと理解されるべきである。 
【国際調査報告】
2008546745.tif 000004
2008546745.tif 000005
2008546745.tif 000006
2008546745.tif 000007
2008546745.tif 000008
2008546745.tif 000009